СПОСОБ ОЧИСТКИ ГАЗА

2
1. Способ очистки газа, содержащего, по объему, от 10 частей на миллион (ppm) до 0,5% по меньшей мере одного из соединений COS и CS и, также по объему, от 30 ppm до 5% ненасыщенных углеводородных соединений, причем указанный способ содержит следующие этапы:
a) гидрирование (1) ненасыщенных органических соединений с образованием парафинов, путем контакта указанного газа с катализатором гидрирования в присутствии водорода при температуре от 100 до 400°C, с получением потока, обедненного ненасыщенными углеводородными соединениями, причем катализатор гидрирования содержит по меньшей мере один металл, выбранный из палладия, платины, никеля и кобальта, нанесенный на пористую подложку,
2
2
b) каталитический гидролиз в присутствии воды (2) COS и/или CS, присутствующих в потоке, выходящем с этапа a), с получением потока, обогащенного HS, путем контакта потока с этапа a) с катализатором гидролиза, причем катализатор гидролиза содержит оксид алюминия или оксид титана.
2. Способ по п.1, в котором количество платины в катализаторе гидрирования, в пересчете на металл, составляет от 0,02 мас.% до 4 мас.% от массы катализатора.
3. Способ по п.1, в котором количество палладия в катализаторе гидрирования в пересчете на металл, составляет от 0,05 мас.% до 5 мас.% от массы катализатора.
4. Способ по п.1, в котором количество никеля в катализаторе гидрирования в пересчете на оксид, составляет от 0,5 мас.% до 15 мас.% от массы катализатора.
5. Способ по п.1, в котором количество кобальта в катализаторе гидрирования в пересчете на оксид, от 0,5 мас.% до 15 мас.% от массы катализатора.
6. Способ по одному из предыдущих пунктов, в котором катализатор гидрирования дополнительно включает молибден в количестве в пересчете на оксид, от 1% до 20 мас.% от массы катализатора.
7. Способ по одному из пп. 1-5, в котором катализатор гидролиза дополнительно содержит по меньшей мере 1 мас.%, предпочтительно от 0,5 мас.% до 10 мас.% по меньшей мере одного сульфата или силиката щелочного, или щелочноземельного, или редкоземельного элемента.
8. Способ по п.6, в котором катализатор гидролиза дополнительно содержит по меньшей мере 1 мас.%, предпочтительно от 0,5 мас.% до 10 мас.% по меньшей мере одного сульфата или силиката щелочного, или щелочноземельного, или редкоземельного элемента.
9. Способ по одному из пп. 1-5, в котором катализатор гидролиза дополнительно содержит металл, выбранный из никеля, кобальта, молибдена и вольфрама.
10. Способ по п.8, в котором катализатор гидролиза дополнительно содержит металл, выбранный из никеля, кобальта, молибдена и вольфрама.
11. Способ по п.9, в котором катализатор содержит:
- оксид титана или оксид алюминия в количестве, составляющем от 60% до 99,8 мас.% от массы катализатора,
- по меньшей мере один металл, выбранный из никеля, кобальта, молибдена и вольфрама в количестве, в пересчете на оксид, от 0,2% до 40 мас.%, предпочтительно от 1% до 25% от массы катализатора.
12. Способ по п.10, в котором катализатор содержит:
- оксид титана или оксид алюминия в количестве, составляющем от 60% до 99,8 мас.% от массы катализатора,
- по меньшей мере один металл, выбранный из никеля, кобальта, молибдена и вольфрама в количестве, в пересчете на оксид, от 0,2% до 40 мас.%, предпочтительно от 1% до 25% от массы катализатора.
13. Способ по п. 1 или 12, в котором этапы a) и b) осуществляют в одном и том же реакторе, содержащем слой катализаторов гидрирования (13) и слой катализаторов гидролиза (14), причем слои (13, 14) расположены в реакторе таким образом относительно друг друга, чтобы обрабатываемый газ встречал слой катализаторов гидрирования (13) раньше, чем слой катализаторов гидролиза (14).
-1
14. Способ по п. 1 или 12, в котором этап a) осуществляют при давлении от 0,1 до 5 МПа и удельной нагрузке (VVH) от 1000 до 4000 ч.
-1
15. Способ по п.13, в котором этап b) проводят при давлении в интервале от 0,1 до 5 МПа и при VVH от 1000 до 4000 ч.
2
2
2
16. Способ по п.14, содержащий этап c), в котором обработку потока, обогащенного HS, выходящего с этапа b), проводят в установке поглощения HS или в установке конверсии HS в элементарную серу.
17. Способ по п.14, в котором разделение жидкость/газ в обрабатываемом газе проводят перед проведением этапа a) гидрирования.
18. Способ по п.14, в котором обрабатываемый газ поступает с установок газификация угля, или нефтяного кокса, или биомассы, или с обжиговых печей установок по производству сажи.
2
2
2
19. Способ по п.15, содержащий этап c), в котором обработку потока, обогащенного HS, выходящего с этапа b), проводят в установке поглощения HS или в установке конверсии HS в элементарную серу.
20. Способ по п.15, в котором разделение жидкость/газ в обрабатываемом газе проводят перед проведением этапа a) гидрирования.
21. Способ по п.15, в котором обрабатываемый газ поступает с установок газификация угля, или нефтяного кокса, или биомассы, или с обжиговых печей установок по производству сажи.